(57)【特許請求の範囲】
【請求項１】
ガラスの全重量に基づくパーセント値で表される含有量で：
ＳｉＯ２    ５５〜７８％
Ａｌ２Ｏ３    ０〜１８％
Ｂ２Ｏ３    ０〜１８％
Ｎａ２Ｏ    ５〜２０％
ＣａＯ    ０〜１５％
ＭｇＯ    ０〜１０％
Ｋ２Ｏ    ０〜１０％
ＢａＯ    ０〜５％
全鉄（Ｆｅ２Ｏ３の形態で表される）    ０．００２〜０．０６％
を含む組成を有するガラス板において、前記組成が、前記ガラスの全重量に対して０．００２重量％〜０．０６重量％の範囲のクロム（Ｃｒ２Ｏ３の形態で表される）含有量を含むこと、および前記組成が、５ｐｐｍ未満のＦｅ２＋（ＦｅＯの形態で表される）含有量を含むことを特徴とするガラス板。
【請求項２】
前記組成が、前記ガラスの全重量に対して０．００２重量％〜０．０３重量％の範囲のクロム（Ｃｒ２Ｏ３の形態で表される）含有量を含むことを特徴とする請求項１に記載のガラス板。
【請求項３】
前記組成が、前記ガラスの全重量に対して０．００２重量％〜０．０２重量％の範囲のクロム（Ｃｒ２Ｏ３の形態で表される）含有量を含むことを特徴とする請求項２に記載のガラス板。
【請求項４】
前記組成が、前記ガラスの全重量に対して０．００２重量％〜０．０４重量％の範囲の全鉄（Ｆｅ２Ｏ３の形態で表される）含有量を含むことを特徴とする請求項１〜３のいずれか一項に記載のガラス板。
【請求項５】
前記組成が、前記ガラスの全重量に対して０．００２重量％〜０．０２重量％の範囲の全鉄（Ｆｅ２Ｏ３の形態で表される）含有量を含むことを特徴とする請求項４に記載のガラス板。
【請求項６】
前記組成が、前記ガラスの全重量に対する重量基準で、０．００２％〜０．０２％の範囲の全鉄（Ｆｅ２Ｏ３の形態で表される）含有量、および０．００２％〜０．０２％の範囲のクロム（Ｃｒ２Ｏ３の形態で表される）含有量を含むことを特徴とする請求項５に記載のガラス板。
【請求項７】
前記ガラス板がソーダ石灰シリカガラス板であることを特徴とする請求項１〜６のいずれか一項に記載のガラス板。
【請求項８】
１０５０ｎｍの波長における吸収係数が５ｍ−１以下であることを特徴とする請求項１〜７のいずれか一項に記載のガラス板。
【請求項９】
接触面を画定する請求項１〜８のいずれか一項に記載の少なくとも１つのガラス板を含む、タッチスクリーンまたはパネルまたはパッド。
【請求項１０】
ＦＴＩＲまたはＰＳＤ光学技術を使用する、請求項９に記載のタッチスクリーンまたはパネルまたはパッド。
【請求項１１】
前記板の表面上の１つ以上の物体の位置を検出するためにＦＴＩＲまたはＰＳＤ光学技術を使用するタッチスクリーンまたはパネルまたはパッドにおける請求項１〜８のいずれか一項に記載のガラス板の使用。
【発明の詳細な説明】
【技術分野】
【０００１】
本発明は、高い赤外放射線透過率を示すガラス板に関する。本発明の一般的分野は、ディスプレイ表面の領域上に取り付けられる光学タッチパネルの分野である。
【０００２】
赤外（ＩＲ）放射線の高い透過率のために、本発明によるガラス板は、前記板の表面上の１つ以上の物体（たとえば、指またはスタイラス）の位置を検出するための平面散乱検出（Ｐｌａｎａｒ  Ｓｃａｔｔｅｒ  Ｄｅｔｅｃｔｉｏｎ）（ＰＳＤ）または減衰全反射（Ｆｒｕｓｔｒａｔｅｄ  Ｔｏｔａｌ  Ｉｎｔｅｒｎａｌ  Ｒｅｆｌｅｃｔｉｏｎ）（ＦＴＩＲ）（またはＩＲ放射線の高い透過率を必要とする任意の他の技術）と呼ばれる光学技術を使用するタッチスクリーンまたはタッチパネルまたはタッチパッド中に有利に使用できる。
【０００３】
したがって本発明は、このようなガラス板を含むタッチスクリーン、タッチパネルまたはタッチパッドにも関する。
【背景技術】
【０００４】
ＰＳＤ技術およびＦＴＩＲ技術によって、比較的安価であり、比較的大きい触覚面（たとえば、３〜１００インチ）を有しながら薄くてよい多重検出タッチスクリーン／パネルを得ることが可能となる。
【０００５】
これら２つの技術は：
（ｉ）赤外（ＩＲ）放射線を、たとえばＬＥＤによって、赤外放射線に対して透明である基板中に１つ以上の端部から開始して注入すること；
（ｉｉ）全反射（放射線が基板を「出る」ことがない）の光学現象によって前記基板内に赤外放射線が伝播すること（次に基板は導波路として機能する）；
（ｉｉｉ）基板表面に任意の物体（たとえば指またはスタイラス）が接触すると、あらゆる方向に放射線が散乱することによって局所摂動が生じ；それによって偏向した光線の一部が基板から「出る」ことが可能になること
を含む。
【０００６】
ＦＴＩＲ技術では、偏向した光線は、接触面とは反対側の基板の下面上に赤外光の点を形成する。これらは、装置の上方に配置された特殊カメラによって見られる。
【０００７】
ＰＳＤ技術はその一部として、段階（ｉ）〜（ｉｉｉ）に続いて：
（ｉｖ）基板端部において得られるＩＲ放射線の検出器による分析；および
（ｖ）検出した放射線から開始して、表面と接触する物体の位置をアルゴリズムによって計算すること、
の２つのさらなる段階を含む。この技術は特に、文献の米国特許出願公開第２０１３０２１３００Ａ１号明細書に記載されている。
【０００８】
基本的に、ガラスは、その機械的性質、耐久性、ひっかきに対する抵抗性、および光学的透明性の結果として、ならびに化学的または熱的に強化可能であるため、タッチパネル用に選択される材料である。
【０００９】
ＰＳＤ技術またはＦＴＩＲ技術に使用され、非常に大きい表面を有し、そのため比較的大きい長さ／幅を有するガラスパネルの場合、注入されるＩＲ放射線は長い光路長を有する。したがってこの場合、ガラスの材料によるＩＲ放射線の吸収が、タッチパネルの感度に大きな影響を与え、そのため望ましくないパネルの長さ／幅の減少が起こりうる。ＰＳＤ技術またはＦＴＩＲ技術に使用され、より小さい表面を有し、したがって注入されるＩＲ放射線の光路長がより短いガラスパネルの場合、ガラスの材料によるＩＲ放射線の吸収は、特に、ガラスパネルが組み込まれる装置のエネルギー消費にも影響を与える。
【００１０】
したがって、接触面が大きい場合に、この面全体にわたって無傷であること、または十分な感度を保証するために、これに関連して赤外放射線の透明性が高いガラス板が非常に有用となる。特に、これらの技術に一般に使用される１０５０ｎｍの波長における吸収係数が、１ｍ−１以下であるガラス板が理想的である。
【００１１】
赤外領域（および可視領域）において高い透過率を得るために、ガラス中の鉄の全含有量（当技術分野における標準的な習慣によりＦｅ２Ｏ３で表される）を減少させて、低鉄ガラスを得ることが知られている。使用される出発物質（砂、石灰石、ドロマイトなど）の大部分の中に不純物として鉄が存在するため、シリケート型ガラスは常に鉄を含む。鉄は、第二鉄Ｆｅ３＋イオンおよび第一鉄Ｆｅ２＋イオンの形態でガラスの構造中に存在する。第二鉄Ｆｅ３＋イオンが存在すると、ガラスは、低波長可視光のわずかな吸収および近紫外領域においてより強い吸収を示し（３８０ｎｍを中心とする吸収帯）、一方、第一鉄Ｆｅ２＋イオン（場合により酸化物ＦｅＯで表される）が存在すると、近赤外領域において強い吸収が得られる（１０５０ｎｍを中心とする吸収帯）。したがって、全鉄含有量（両方の形態）の増加によって、可視領域および赤外領域における吸収が増加する。さらに、第一鉄Ｆｅ２＋イオンが高濃度であると、赤外領域（特に近赤外領域）における透過率が低下する。しかし、全鉄含有量のみに影響を与えることによって、タッチ用途の場合に十分に低い吸収係数を１０５０ｎｍの波長で実現するため、これには、この全鉄含有量を大きく減少させることが必要となり、（ｉ）これによって、非常に純粋な出発物質が必要となるため、製造コストが高くなりすぎるか（十分に純粋では存在しない場合さえもある）、または（ｉｉ）これによって製造上の問題が発生するか（特に、加熱炉の早期の摩耗および／または加熱炉中でのガラスの加熱の困難さ）のいずれかとなる。
【００１２】
ガラスの透過率をさらに高めるために、ガラス中に存在する鉄を酸化させる、すなわち、第二鉄イオンの含有量が増加するように第一鉄イオンの含有量を減少させることも知られている。ガラスの酸化度は、ガラス中に存在する鉄原子の全重量に対するＦｅ２＋原子の重量比Ｆｅ２＋／全Ｆｅとして定義されるそのレドックスによって得られる。
【００１３】
ガラスのレドックスを減少させるために、出発物質のバッチに酸化性成分を加えることが知られている。しかし、周知の酸化剤（サルフェート、ニトレートなど）の大部分は、ＦＴＩＲ技術またはＰＳＤ技術を使用するタッチパネル用途に望ましいＩＲ透過率値を実現するために十分な強さではない酸化力を有する。
【発明の概要】
【発明が解決しようとする課題】
【００１４】
本発明の目的は、その実施形態の少なくとも１つにおいて、高い赤外放射線透過率を有するガラス板を提供することである。特に、本発明の目的は、高い近赤外放射線透過率を有するガラス板を提供することである。
【００１５】
本発明の別の目的は、その実施形態の少なくとも１つにおいて、大型のタッチスクリーン、タッチパネル、またはタッチパッドにおける接触面として使用される場合に、タッチ機能の感度の低下がほとんどまたは全くないガラス板を提供することである。
【００１６】
本発明の別の目的は、その実施形態の少なくとも１つにおいて、より小さいサイズのタッチスクリーン、タッチパネル、またはタッチパッドにおける接触面として使用される場合に、装置のエネルギー消費にとって有利となるガラス板を提供することである。
【００１７】
本発明の別の目的は、その実施形態の少なくとも１つにおいて、高い赤外放射線透過率を有し、選択された用途に許容できる美的品質を有するガラス板を提供することである。
【００１８】
最後に、本発明の別の目的は、高い赤外放射線透過率を有し製造が比較的安価であるガラス板を提供することである。
【課題を解決するための手段】
【００１９】
本発明は、ガラスの全重量に基づくパーセント値で表される含有量で：
ＳｉＯ２    ５５〜７８％
Ａｌ２Ｏ３    ０〜１８％
Ｂ２Ｏ３    ０〜１８％
Ｎａ２Ｏ    ５〜２０％
ＣａＯ    ０〜１５％
ＭｇＯ    ０〜１０％
Ｋ２Ｏ    ０〜１０％
ＢａＯ    ０〜５％
全鉄（Ｆｅ２Ｏ３の形態で表される）    ０．００２〜０．０６％
を含む組成を有するガラス板に関する。
【００２０】
特定の一実施形態によると、前記組成は、ガラスの全重量に対して０．００２重量％〜０．０６重量％の範囲のクロム（Ｃｒ２Ｏ３の形態で表される）含有量をさらに含む。
【００２１】
したがって、本発明は、提起した技術的問題が解決可能となるような全体的に新規で発明性のある方法に基づいている。この理由は、驚くべきことに、ガラス組成中で、特に「選択的」着色ガラス組成物において強力な着色剤として知られる低含有量の鉄およびクロムを、特定の含有量の範囲内で組み合わせることによって、その美的品質またはその色に対して過度に悪影響を与えることなく、ＩＲ領域での透過性が非常に高いガラス板を得ることが可能であることを本発明者らが示したからである。
【００２２】
本明細書全体にわたって、ある範囲が示される場合は、それらの末端の値が含まれる。さらに、その数値範囲内のすべての整数および下位領域の値は、明示的に記載されるかのように明確に含まれる。また本明細書全体にわたって、パーセント値としての含有量の値は、ガラスの全重量に対して表される重量基準の値である。
【００２３】
本発明の別の特徴および利点は、以下の説明を読めばより明確に明らかとなるであろう。
【発明を実施するための形態】
【００２４】
用語「ガラス」は、本発明の意図の範囲内で、完全に非晶質の材料を意味するものと理解され、したがってあらゆる結晶性材料、特に部分結晶性材料（たとえば、ガラス−結晶材料またはガラス−セラミック材料など）は排除される。
【００２５】
本発明によるガラス板は、さまざまな分類に属しうるガラスでできている。したがってガラスは、ソーダ石灰シリカ型、アルミノケイ酸塩、またはホウケイ酸塩型などのガラスであってよい。好ましくは、製造コストがより低くなるという理由で、本発明によるガラス板はソーダ石灰シリカガラスの板である。この好ましい実施形態によると、ガラス板の組成は、ガラスの全重量に基づくパーセント値で表される含有量で：
ＳｉＯ２    ６０〜７５％
Ａｌ２Ｏ３    ０〜４％
Ｂ２Ｏ３    ０〜４％
ＣａＯ    ０〜１５％
ＭｇＯ    ０〜１０％
Ｎａ２Ｏ    ５〜２０％
Ｋ２Ｏ    ０〜１０％
ＢａＯ    ０〜５％
全鉄（Ｆｅ２Ｏ３の形態で表される）    ０．００２〜０．０６％
を含むことができる。
【００２６】
本発明によるガラス板は、フロート法、延伸法、圧延法、または溶融ガラス組成物から出発してガラス板を製造することが知られている他の任意の方法によって得られるガラス板であってよい。本発明による優先的な一実施形態によると、ガラス板はフロートガラス板である。用語「フロートガラス板」は、還元条件下で溶融ガラスを溶融スズ浴上に注ぐことを含むフロートガラス法によって形成されるガラス板を意味するものと理解される。フロートガラス板は、周知の方法では、「スズ面」、すなわち板の表面に近いガラス本体中のスズに富む面を含む。用語「スズに富む」は、実質的にゼロである（スズを含まない）場合もゼロではない場合もある中心におけるガラスの組成に対するスズ濃度の増加を意味するものと理解される。
【００２７】
本発明によると、クロムをガラス組成に導入するために、種々のクロムを含む出発物質を使用することができる。特に、酸化クロムＣｒＯ、Ｃｒ２Ｏ３、ＣｒＯ２、またはＣｒＯ３が可能性があり、比較的純粋なクロム源となる。クロメート、クロマイト、またはあらゆる他のクロムを主成分とする化合物などの他のクロムに富む物質を使用することもできる。しかし、６＋の形態のクロムを含む化合物は、安全性の理由であまり好ましくない。
【００２８】
本発明によるガラス板は、種々のサイズおよび比較的大きいサイズを有することができる。たとえば、３．２１ｍ×６ｍまたは３．２１ｍ×５．５０ｍまたは３．２１ｍ×５．１０ｍまたは３．２１ｍ×４．５０ｍ（「ＰＬＦ」ガラス板）、あるいはさらに、たとえば、３．２１ｍ×２．５５ｍまたは３．２１ｍ×２．２５ｍ（「ＤＬＦ」ガラス板）までの範囲のサイズを有することができる。
【００２９】
本発明によるガラス板は０．１〜２５ｍｍで変動する厚さを有することができる。有利には、タッチパネル用途の場合、本発明によるガラス板は０．１〜６ｍｍで変動する厚さを有することができる。好ましくは、タッチスクリーン用途の場合、重量の理由で、本発明によるガラス板の厚さは０．１〜２．２ｍｍである。
【００３０】
本発明によると、本発明の組成は、ガラスの全重量に対して０．００２重量％〜０．０６重量％の範囲の全鉄（Ｆｅ２Ｏ３で表される）含有量を含む。０．０６重量％以下の全鉄（Ｆｅ２Ｏ３の形態で表される）含有量によって、ガラス板のＩＲ透過率をさらに増加させることができる。このような低い鉄の値は、高価な非常に純粋な出発物質およびこれらの精製をも必要とすることが多いため、この最小値によってガラスのコストへの過度の影響をなくすことができる。好ましくは、組成は、ガラスの全重量に対して０．００２重量％〜０．０４重量％の範囲の全鉄（Ｆｅ２Ｏ３の形態で表される）含有量を含む。非常に好ましくは、組成は、ガラスの全重量に対して０．００２重量％〜０．０２重量％の範囲の全鉄（Ｆｅ２Ｏ３の形態で表される）含有量を含む。
【００３１】
本発明の有利な一実施形態によると、本発明の組成は、ガラスの全重量に対して０．００２重量％〜０．０３重量％の範囲のクロム（Ｃｒ２Ｏ３の形態で表される）含有量を含む。このようなクロム含有量の範囲によって、ガラス板の美的外観または着色を過度に損なうことなく赤外領域における高い透過率を得ることが可能となる。非常に好ましくは、本発明の組成は、０．００２％〜０．０２％の範囲のクロム（Ｃｒ２Ｏ３の形態で表される）含有量を含む。
【００３２】
本発明による特に有利な一実施形態によると、組成は、ガラスの全重量に対する重量基準で、０．００２％〜０．０２％の範囲の全鉄（Ｆｅ２Ｏ３の形態で表される）含有量、および０．００２％〜０．０２％の範囲のクロム（Ｃｒ２Ｏ３の形態で表される）含有量を含む。このような組成によって、赤外領域、特に１０５０ｎｍの波長において非常に低い値の吸収係数を実現することができる。
【００３３】
本発明の別の一実施形態によると、組成は、２０ｐｐｍ未満のＦｅ２＋（ＦｅＯの形態で表される）含有量を含む。この含有量の範囲によって、特にＩＲ放射線の透過に関して非常に十分な性質を得ることが可能になる。好ましくは組成は、１０ｐｐｍ未満のＦｅ２＋（ＦｅＯの形態で表される）含有量を含む。非常に好ましくは、組成は、５ｐｐｍ未満のＦｅ２＋（ＦｅＯの形態で表される）含有量を含む。
【００３４】
本発明によると、ガラス板は高いＩＲ放射線透過率を有する。特に、本発明のガラス板は、近赤外領域の放射線に対して高い透過率を有する。
【００３５】
赤外領域におけるガラスの良好な透過率を定量化するために、本明細書の説明においては、結果として良好な透過率を得るためにできるだけ低くするべきである１０５０ｎｍの波長における吸収係数が使用される。吸収係数は、吸光度と、特定の媒体中を電磁放射線が移動する光路長との比によって定義される。これはｍ−１の単位で表される。したがってこれは材料の厚さには依存しないが、吸収される放射線の波長および材料の化学的性質の関数となる。
【００３６】
ガラスの場合、選択された波長λにおける吸収係数（μ）は、材料の透過率（Ｔ）および屈折率ｎの測定値から計算することができ、ｎ、ρ、およびＴは選択された波長λの関数となり：
【数１】
0006346905.tif 000002
であり、
式中、ρ＝（ｎ−１）２／（ｎ＋１）２
である。
【００３７】
有利には、本発明によるガラス板は、１０５０ｎｍの波長における吸収係数が５ｍ−１未満である。好ましくは、本発明によるガラス板は、１０５０ｎｍの波長における吸収係数が２ｍ−１以下である。非常に好ましくは、本発明によるガラス板は、１０５０ｎｍの波長における吸収係数が１ｍ−１以下である。
【００３８】
また有利には、本発明によるガラス板は、９５０ｎｍの波長における吸収係数が５ｍ−１未満である。好ましくは、本発明によるガラス板は、９５０ｎｍの波長における吸収係数が２ｍ−１以下である。非常に好ましくは、本発明によるガラス板は、９５０ｎｍの波長における吸収係数が１ｍ−１以下である。
【００３９】
また有利には、本発明によるガラス板は、８５０ｎｍの波長における吸収係数が５ｍ−１未満である。好ましくは、本発明によるガラス板は、８５０ｎｍの波長における吸収係数が２ｍ−１以下である。非常に好ましくは、本発明によるガラス板は、８５０ｎｍの波長における吸収係数が１ｍ−１以下である。
【００４０】
本発明の一実施形態によると、ガラス板の組成は、特に出発物質中に存在する不純物に加えて、少ない比率の添加剤（ガラスの溶融または精製を促進する物質など）、または溶融炉を構成する耐火物の溶解に起因する成分を含むことがある。
【００４１】
本発明の有利な一実施形態によると、ガラス板の組成は、所望の効果に関連する適切な量の１種類以上の着色剤をさらに含むことができる。この／これらの着色剤は、たとえば、クロムの存在によって生じる色を「中和する」ために使用することができ、それによって本発明のガラスの発色をより自然にまたは無色にすることができる。あるいは、この／これらの着色剤は、クロムの存在によって発生しうる色以外の所望の色を得るために使用することができる。
【００４２】
上記の実施形態と組み合わせることができる本発明の別の有利な一実施形態によると、ガラス板は、クロムの存在によって発生しうる色を変更または中和することが可能な層またはフィルム（たとえば着色ＰＶＢフィルム）で覆うことができる。
【００４３】
本発明によるガラス板は、有利には化学的または熱的に焼き戻しを行うことができる。
【００４４】
本発明の一実施形態によると、ガラス板は、少なくとも１つの透明で導電性の薄層層で覆われる。本発明による透明で導電性の薄層は、たとえば、ＳｎＯ２：Ｆ、ＳｎＯ２：ＳｂまたはＩＴＯ（インジウムスズ酸化物）、ＺｎＯ：Ａｌ、またはさらにはＺｎＯ：Ｇａを主成分とする層であってよい。
【００４５】
本発明の別の有利な一実施形態によると、ガラス板は少なくとも１つの反射防止層で覆われる。この実施形態は、スクリーンの前面として本発明のガラス板を使用する場合に明らかに有利である。本発明による反射防止層は、たとえば低屈折率の多孔質シリカを主成分とする層であってよく、または数層（スタック）、特に低屈折率および高屈折率を有する層が交互に配置され、最後が低屈折率を有する層となる誘電体材料の層のスタックで構成されてもよい。
【００４６】
本発明の別の一実施形態によると、ガラス板は、少なくとも１つの防指紋層で覆われるか、位置合わせに対する指紋の影響を軽減または防止するために処理される。この実施形態も、タッチスクリーンの前面として本発明のガラス板を使用する場合に有利となる。このような層またはこのような処理は、反対側の面に堆積される透明で導電性の薄層と組み合わせることができる。このような層は、同じ面に堆積される反射防止層と組み合わせることができ、防指紋層はスタックの外側にあり、したがって反射防止層を覆う。
【００４７】
希望する用途および／または性質によって、本発明によるガラス板の一方および／または他方の面の上に別の層を堆積することができる。
【００４８】
本発明は、接触面を画定する本発明による少なくとも１つのガラス板を含むタッチスクリーンまたはタッチパネルまたはタッチパッドにも関する。この実施形態によると、タッチスクリーンまたはタッチパネルまたはタッチパッドには、有利にはＦＴＩＲまたはＰＳＤ光学技術が使用される。特に、スクリーンの場合、ガラス板は、有利には表示面の上方に取り付けられる。
【００４９】
最後に、高い赤外放射線透過率のために、本発明によるガラス板は、前記板の表面上の１つ以上の物体（たとえば、指またはスタイラス）の位置を検出するための平面散乱検出（Ｐｌａｎａｒ  Ｓｃａｔｔｅｒ  Ｄｅｔｅｃｔｉｏｎ）（ＰＳＤ）または減衰全反射（Ｆｒｕｓｔｒａｔｅｄ  Ｔｏｔａｌ  Ｉｎｔｅｒｎａｌ  Ｒｅｆｌｅｃｔｉｏｎ）（ＦＴＩＲ）光学技術を使用するタッチスクリーンまたはタッチパネルまたはタッチパッド中に有利に使用することができる。
【００５０】
以下の実施例で本発明を説明するが、その範囲の限定を意図したものでは決してない。
【実施例】
【００５１】
以下の表に明記される基本組成により出発材料を粉末形態で混合し、溶融用のるつぼに入れた。
【００５２】
【表１】
0006346905.tif 000003
【００５３】
種々の量のクロムを使用し基本組成は一定に維持して数種類のサンプルを作製した。サンプル１（比較例）は、最新技術のガラスに対応しており、低鉄含有量でありクロムを含まない（「エクストラクリア」（ｅｘｔｒａ−ｃｌｅａｒ）と呼ばれる）。サンプル２〜４は本発明によるガラス板組成に対応している。
【００５４】
板の形態の各ガラスサンプルの光学的性質を測定し、特に、直径１５０ｍｍの積分球を取り付けたＰｅｒｋｉｎ  Ｅｌｍｅｒ  Ｌａｍｂｄａ９５０分光光度計上で、サンプルを測定用の球の入口に入れて、透過率を測定することによって、１０５０、９５０、および８５０ｎｍの波長における吸収係数を求めた。
【００５５】
加えたクロム（クロムは酸化クロム（ＩＩＩ）の形態で加えた）の量の関数として得られた１０５０、９５０、および８５０ｎｍの波長における吸収係数を以下の表に示す。
【００５６】
【表２】
0006346905.tif 000004
【００５７】
これらの結果は、本発明による含有量の範囲内でクロムを加えることで、１０５０、９５０、および８５０ｎｍの波長のそれぞれで吸収係数を大幅に減少させることができ、それによって近赤外放射線の吸収を全体的に減少させることができることを示している。
【００５８】
０．０１％の全鉄の量の場合、約２００ｐｐｍのクロム量が１ｍ−１（ＦＴＩＲまたはＰＳＤ光学技術を使用するタッチ用途の場合に理想的な１０５０ｎｍにおける吸収計数値）未満に下げるために必要である。全鉄の量が０．０１％未満であれば、必要なクロム量は減少し、逆も同様である。